(57)【要約】【課題】  ストレッチ性と難燃性を両立せしめた布帛に、洗濯耐久性と通気性を有し、遠赤外線に対して優れた偽装性を施した遠赤外線偽装布帛を提供する。該布帛はそのストレッチ性から、特に人が着用する衣類用の布帛として好適に用いることができる。【解決手段】  本発明の難燃性ストレッチ布帛は90％以上のアラミド繊維および10％以下の弾性繊維よりなり、また遠赤外線偽装のために該布帛の少なくとも片面に、金属含有樹脂層および着色剤含有樹脂層が積層されてなることを特徴とする。【選択図】なし【特許請求の範囲】
【請求項１】
90重量％以上のアラミド繊維および1重量％以上10重量％以下の弾性繊維を含む基布の少なくとも片面に、金属粒子含有樹脂層および着色剤含有樹脂層が積層されてなることを特徴とするストレッチ布帛。
【請求項２】
該布帛の引張強度が経緯共に950N/cm以上であることを特徴とする請求項1に記載のストレッチ布帛。
【請求項３】
該弾性繊維がポリウレタン系の弾性糸である請求項１または２に記載のストレッチ布帛。
【請求項４】
該布帛の通気度が1cc/cm2/s以上である、請求項１〜３のいずれかに記載のストレッチ布帛。
【請求項５】
該金属含有樹脂層と該着色剤含有樹脂層のいずれもが凸版印刷法により形成されたことを特徴とする請求項１〜４のいずれかに記載のストレッチ布帛。
【請求項６】
該布帛の経方向もしくは緯度方向のストレッチ率が１５％以上であることを特徴とする請求項１〜５のいずれかに記載のストレッチ布帛。
【請求項７】
該布帛の限界酸素指数が２５以上であることを特徴とする請求項１〜６のいずれかに記載のストレッチ布帛。
【請求項８】
該布帛の該金属粒子含有樹脂層および該着色剤含有樹脂層が付与された面のうち、少なくとも１面がカレンダー加工されていることを特徴とする請求項１〜６のいずれかに記載の難燃性ストレッチ布帛。
【請求項９】
90重量％以上のアラミド繊維および1重量％以上10重量％以下の弾性繊維を含む基布の少なくとも片面に、金属粒子含有樹脂層および着色剤含有樹脂層を順に凸版印刷することを特徴とするストレッチ布帛の製造方法。
【発明の詳細な説明】
【技術分野】
【０００１】
本発明は、難燃性とストレッチ性と、遠赤外線偽装性とを有する布帛に関する。
【背景技術】
【０００２】
近年、ストレッチ性および切創防止に優れた生地として、例えば特許文献１には、芯糸に弾性繊維を用い、鞘糸にパラ系アラミド繊維の短繊維束を用いてなる被覆糸で構成された手袋が開示されている。伸縮性に優れ、着用快適性に優れたものであると記載されているが、該開発品は手袋用途であり遠赤外線偽装性については不十分なものであった。
また近年、自然環境における偽装技術として、可視および０．８〜１．２μｍの波長領域の近赤外線に対する偽装に加え、８〜１４μｍの波長領域の遠赤外線に対する偽装について鋭意検討がなされている。その遠赤外線に対する偽装技術として、布帛表面に蒸着法、メッキ法等により金属薄膜層を形成した後、迷彩着色剤をプリント法またはコーティング法により付着せしめて得られる遠赤外線偽装布帛等が知られている。例えば、フィルムや布帛表面に金属薄膜層を形成し、その表面に着色剤含有樹脂を積層した遠赤外線偽装布帛（例えば、特許文献２）、金属薄膜層と着色剤含有樹脂層を形成後、撥水樹脂を施した遠赤外線偽装布帛（例えば、特許文献３）、布帛表面の糸条部のみにスパッタリングにより金属薄膜層を施した迷彩布帛（例えば、特許文献４）、金属にエポキシ樹脂を処理した金属樹脂層を有する遠赤外線偽装服（例えば、特許文献５）が提案されている。
【０００３】
しかしながら、特許文献２に開示されている遠赤外線偽装布帛は、可視、近赤外線および遠赤外線偽装性は認められるが、金属薄膜層により通気性が失われ、通気性を必要とする分野への適用ができなかった。また、金属層と基材との接着力が十分でないため、洗濯耐久性が得られず、耐久性を必要とする分野には適用できなかった。特許文献３に開示されている遠赤外線偽装布帛は、可視、近赤外線および遠赤外線偽装性や洗濯耐久性は認められるが、金属薄膜層により通気性が失われ、通気性を必要とする分野への適用ができなかった。特許文献４に開示されている遠赤外線偽装布帛は、可視、近赤外線および遠赤外線偽装性や通気性は認められるが、金属層と基材との接着力が十分でないため、洗濯耐久性が得られず、耐久性が必要とする分野には適用できなかった。また、特許文献５に開示されている遠赤外線偽装服は、可視、近赤外線および遠赤外線偽装性が認められ、金属にエポキシ樹脂が処理されているため、耐久性が向上してはいたものの、洗濯耐久性の満足するものが得られないのが実状であった。
【先行技術文献】
【特許文献】
【０００４】
【特許文献１】特開２００４−０１１０６０号公報
【特許文献２】特開平２−４８９４０号公報（請求項１）
【特許文献３】特開２００６−１１０７８４号公報（請求項１、［００１４］）
【特許文献４】特開２００５−１６９９７０号公報（請求項１）
【特許文献５】特開２００４−５３０３９号公報（［００１３］）
【発明の概要】
【発明が解決しようとする課題】
【０００５】
本発明の目的は、かかる従来技術の欠点に鑑み、ストレッチ性と難燃性を両立せしめた布帛において、耐久性に優れた遠赤外線偽装性を有する布帛を提供せんとするものである。
【課題を解決するための手段】
【０００６】
本発明は、上記目的を達成するために、次のような構成を有する。
(1) 90重量％以上のアラミド繊維および1重量％以上10重量％以下の弾性繊維を含む基布の少なくとも片面に、金属粒子含有樹脂層および着色剤含有樹脂層が積層されてなることを特徴とするストレッチ布帛。
(2) 該布帛の引張強度が経緯共に950N/cm以上であることを特徴とする上記(1)に記載のストレッチ布帛。
(3) 該弾性繊維がポリウレタン系の弾性糸である上記(1)または(2)に記載のストレッチ布帛。
(4) 該布帛の通気度が1cc/cm2/s以上である、上記(1)〜(3)のいずれかに記載のストレッチ布帛。
(5) 該金属含有樹脂層と該着色剤含有樹脂層のいずれもが凸版印刷法により形成されたことを特徴とする上記(1)〜(4)のいずれかに記載のストレッチ布帛。
(6) 該布帛の経方向もしくは緯度方向のストレッチ率が１５％以上であることを特徴とする上記(1)〜(5)のいずれかに記載のストレッチ布帛。
(7) 該布帛の限界酸素指数が２５以上であることを特徴とする上記(1)〜(6)のいずれかに記載のストレッチ布帛。
(8) 該布帛の該金属粒子含有樹脂層および該着色剤含有樹脂層が付与された面のうち、少なくとも１面がカレンダー加工されていることを特徴とする上記(1)〜(6)のいずれかに記載の難燃性ストレッチ布帛。
(9) 90重量％以上のアラミド繊維および1重量％以上10重量％以下の弾性繊維を含む基布の少なくとも片面に、金属粒子含有樹脂層および着色剤含有樹脂層を順に凸版印刷することを特徴とするストレッチ布帛の製造方法。
【発明の効果】
【０００７】
本発明によれば、ストレッチ性と難燃性を両立せしめた布帛であって、森林や草原などの自然環境において、優れた遠赤外線偽装性を有し、さらにはこれら性能の耐久性に優れ、しかも通気性に優れた布帛を提供することができる。
【発明を実施するための形態】
【０００８】
本発明における基布としては、織物、編物が例示される。その中でも、布帛強力の面からは、織物が好ましく用いられる。かかる基布を構成する素材としては、難燃性、引張強度、金属含有樹脂の加工性の面からポリパラフェニレンテレフタルアミド、ポリメタフェニレンイソフタルアミドなどに代表されるアラミド繊維が好ましく用いられる。 かかる繊維には、原糸の製造工程や加工工程での生産性あるいは特性改善のために通常使用されている各種添加剤、例えば、熱安定剤、酸化防止剤、光安定剤、平滑剤、帯電防止剤、可塑剤、難燃剤などを適宜含有せしめてもよい。また、これらの繊維からなる基布は、染色等により着色されていてもよい。
【０００９】
本発明における弾性繊維としては、天然ゴム、合成ゴムなどからなる繊維状物や、ゴムのような伸縮性をもつ合成繊維等を使用することができる。なかでも高い伸縮性を持つポリウレタン系の弾性糸が好ましく使用される。
【００１０】
本発明における基布に含まれるアラミド繊維と弾性繊維の含有量は、アラミド繊維を９０重量％以上、弾性繊維を１重量％以上１０重量％以下とすることが好ましい。アラミド繊維が９０重量％未満となるとストレッチ性には優れるが、難燃性、引張強度が低下し、所期の性能が得られない傾向がある。弾性繊維が１重量％未満となるとストレッチ性が著しく低下するため、弾性繊維は１重量％以上とすることが好ましい。更には、アラミド繊維９５重量％以上、弾性繊維が５重量％以下である。
アラミド繊維が９０重量％以上含有されるため、本発明における布帛は、ＪＩＳ Ｌ １０９１ Ｅ法（１９９９年版）に基づいて測定される限界酸素指数が２５以上となる。限界酸素指数を２５以上とすることで、布帛が燃えにくく、防護用途に好ましく用いられる。
【００１１】
また、アラミド繊維が９０重量％以上含有されるため、本発明の布帛のJIS L 1096 （２０１０年版）ラベルドストリップ法による引張強度は経緯共に９５０N/cm以上となる。引張強度が９５０N/cm未満であると、野外での活動時に必要な防護性能を満たさない恐れがある。
また、快適なストレッチ性を付与するためには経方向もしくは緯方向の少なくともいずれか１方向において、JIS L 1096 B法（２０１０年版）による伸張率が１５％以上であることが好ましい。伸長率が１５％未満となると、着用時、背中、肘等の皮膚が伸張する部分において、つっぱり感を感じる傾向がある。前述の弾性繊維の経、緯の配置を適宜調整することで、かかる伸長率を１５％以上とすることができる。
【００１２】
本発明の布帛に、遠赤外線偽装性および可視偽装性、近赤外線偽装性を付与するために、布帛の少なくとも片面に金属粒子含有樹脂層および着色剤含有樹脂層が積層される。
該金属粒子含有樹脂層の金属粒子を形成する金属としては、チタン、ステンレス、ニッケル、クロム、金、銀、銅、鉄、亜鉛、アルミニウム等や、これらの合金等が適宜使用される。その中でも加工性および遠赤外線偽装性の面から、チタン、ステンレス、アルミニウム、ニッケル、銅、銀から選ばれる少なくとも１種の金属及びその合金が好ましく用いられる。更に好ましくは一般的に原料入手が容易であり、安価で更に粒子径やその形状のコントロールが容易なアルミニウムの使用が望ましい。またこれら金属へ耐薬品性や洗濯性を付与するために、金属粒子の表面を樹脂で完全に被覆させることが好ましい。この被覆剤としてアクリル系、ウレタン系、ポリエステル系、ビニル系、ベンゾグアナミン系、メラミン系、エポキシ系等の樹脂が適時使用される。その中でも耐久性、加工性および遠赤外線偽装性の面より、アクリル系、ウレタン系、ポリエステル系、塩化ビニル、酢酸ビニルなどの樹脂を用いることが好ましい。また、より金属への耐薬品性や洗濯性を付与するために樹脂被覆前に又は樹脂被覆に代えて、より安定な無機材料等で金属を事前に処理してもよい。無機材料としては、酸化ケイ素、酸化アルミ、ジルコン、モリブデン、クロムおよびリン酸およびこれらを含む複合酸化物が適時使用されるが、より安価で加工性に優れる酸化ケイ素を用いることが好ましい。これら金属粒子の形状としては、円盤状であっても、薄板状であってものよい。これらの中でも、加工性および遠赤外線偽装性の面から円盤状が好ましく用いられる。金属粒子径としては１〜５０μｍであるが好ましい。ここで粒子径が１〜５０μｍであるとは、全粒子の９０重量％以上がこの範囲に含まれることを意味する。
金属粒子径とは、上記の樹脂又は無機材料で被覆された場合、その被覆された状態における径を指す。５０μｍを超える粒子が多すぎると加工性と耐久性に問題が生じる場合があり、１μｍ未満が多すぎる場合は遠赤外線偽装性が不十分となる場合がある。これら金属は金属粒子含有樹脂層中の２０〜８０重量％を占めることが望ましい。２０重量％未満の場合は遠赤外線偽装性が不十分となる傾向があり、８０重量％を超えると加工性や耐久性等が低下する傾向がある。かかる金属粒子含有樹脂層を形成する樹脂としては、ポリウレタン系、ポリエステル系、アクリル系、ビニル系、繊維素系、エポキシ系、アルキド系、ロジン系、メラミン系樹脂等を、硬化剤としてポリイソシアネート系、カルボジイミド系、シラノール系、金属キレート系硬化剤を用いて硬化したものが好ましく使用される。これらの中でも基布への接着性、柔軟性及び洗濯性の面からウレタン系、ポリエステル系樹脂に、ポリイソシアネート系硬化剤を用いる方法が好ましく使用される。また、使用される溶媒は水系でも溶剤系であってもよい。これらからなる金属粒子含有樹脂の処理液を、プリント(顔料捺染)方式、噴霧方式、印刷方式等で布帛上に塗布し、乾燥することで金属粒子含有樹脂層は形成されるが、布帛の柔軟性を損なわないため、印刷方式が好ましい。特に通気性を損ないにくいことや布帛の凹凸にムラなく印刷できることから、凸版（フレキソ）印刷が好ましく用いられる。また塗工量としては基布１ｍ２あたり乾燥皮膜２ｇ〜１５ｇの塗工量が望ましい。１５ｇを超える場合は基布の柔軟性と通気性が低下する場合があり、２ｇ未満の場合は遠赤外線偽装性が低下する場合がある。
【００１３】
着色剤含有樹脂層は、可視および８００〜１２００μｍの近赤外線領域において、偽装性を付与するものであり、基布表面に形成された上記金属粒子含有樹脂層上に形成される。着色剤としては、顔料、染料が挙げられるが、主として無機顔料、有機顔料が用いられる。例えば、無機顔料としては、酸化チタン、炭酸カルシウム、カオリン、タルク、酸化鉄、酸化鉄、鉄黒、アルミナ白、酸化亜鉛、酸化クロム、コバルトブルー、硫化亜鉛、カドミウムイエロー、カドミウムレッド、黄鉛、モリブデートオレンジ、ジンククロメート、ストロンチウムクロメート、ホワイトカーボン、紺青、群青、マンガンバイオレット、沈降性硫酸バリウム、鉛白、カーボンブラック等を主成分とする顔料、有機顔料としては、フタロシアニン系、スレン系、イソインドリン系、イソインドリノン系、キナクリドン系、ペリレン系、フタロン系、メチン・アゾメチン系、ジケトピロロピロール系、アゾレーキ系、不溶性アゾ系、縮合アゾ系等が挙げられる。また、樹脂層を形成する樹脂としては、ポリウレタン系、ポリエステル系、アクリル系、ビニル系、繊維素系、エポキシ系、アルキット系、ロジン系、メラミン系樹脂等挙げられ、更に該樹脂にポリイソシアネート系、カルボジイミド系、シラノール系、金属キレート系硬化剤を使用する方法が挙げられるが、これらに限定されるものではない。これらの中でも、金属粒子含有樹脂層への接着性、柔軟性及び耐洗濯性の面からウレタン系、ポリエステル系樹脂にポリイソシアネート系硬化剤を使用する方法が好ましく用いられる。また、使用される溶媒は水系でも溶剤系であってもよい。これらからなる着色剤含有樹脂の処理液は、コーティング方式、プリント(顔料捺染)方式、噴霧方式、印刷方式等で金属粒子含有樹脂層上に塗布し、乾燥して着色剤含有樹脂層は形成される。薄膜形成つまり表面の遠赤外線偽装性の面から、印刷方式が好ましく、特に通気性を損ないにくいことから凸版（フレキソ）印刷が好ましく用いられる。
【００１４】
また、着色剤含有樹脂層は、３色以上の複数色で迷彩模様を有していることが可視偽装、近赤外線偽装および遠赤外線偽装の面から好ましい。
【００１５】
また、得られた遠赤外線偽装布帛に、適宜撥水樹脂層を形成することができる。撥水樹脂としては、通常、撥水性または防水性樹脂として使用されるものが適宜使用されるが、好ましくはポリウレタン樹脂、例えばポリエステル共重合系、ポリエーテル共重合系、ポリカーボネート系のポリウレタン樹脂、およびアミノ酸、シリコーン、フッ素系モノマーを共重合してなる変性ポリウレタン樹脂等が使用される。また、必要に応じ、エポキシ系、イソシアネート系等の架橋剤を併用することもできる。撥水樹脂層の厚さは、柔軟性、遠赤外線偽装性および撥水性の点から０．０１〜５μｍが好ましい。０．０１μｍ未満では、十分な撥水性が得られ難くなり、５μｍを越えると柔軟性および遠赤外線偽装性が得られ難くなる。かかる撥水樹脂層の形成方法としては、ナイフコーティング、ナイフオーバーロールコーティング、リバースロールコーティング等のコーティング方式、または凸版印刷、グラビア印刷等の印刷方式、またはパディング方式を採用することができる。また、かかる撥水樹脂からなる処理液は、水系あるいは溶剤系のどちらであってもよい。
【００１６】
本発明の布帛は、ＪＩＳ  Ｌ  １０９６：８．２７．１  Ａ法（フラジール形法、２０１０年版）に基づいて測定したときの通気度が１．０ｃｃ／ｃｍ２／ｓ以上であることが好ましい。通気量を上記の範囲に調整することで、被服、雨衣として使用する際に蒸れがなく、快適に着用することができる。通気度が１．０ｃｃ／ｃｍ２／ｓ未満であると体から発散される蒸気がこもり、蒸れるため着心地が不十分となる。
【００１７】
また、ＪＩＳ  Ｌ  ０２１７：１０３法（１９９５年版）で規定される洗濯方法で処理しても、外観に変化がなく、遠赤外線放射率の変化率が２０％未満であることが好ましい。洗濯により樹脂剥がれや色落ちがあると、可視・近赤外線偽装性を維持できない。また、遠赤外線放射率の変化率が２０％以上となると、遠赤外線偽装性が維持できなくなる。このような観点から、洗濯前後の放射率の変化率はより好ましくは１０％未満である。
【００１８】
本発明の布帛は、被服、雨衣、バッグ、テント、カバー類などの用途に好ましく用いられ、通気性、耐久性と遠赤外線に対する偽装性を備えたものとなる。
【００１９】
また、本発明の布帛は、金属粒子含有樹脂層および着色剤含有樹脂層が付与されている面のうち、少なくとも１面がカレンダー加工を施されていることが好ましい。カレンダー加工を施すことにより、布帛表面が平坦となり、遠赤外線偽装性を向上させることができる。この加工は、金属粒子含有樹脂層付与前、付与後のいずれでも行うことが可能である。
【実施例】
【００２０】
次に実施例により、本発明をさらに詳しく説明する。
【００２１】
なお、実施例中における特性は、下記の方法により求めた。
【００２２】
（１）通気度、通気性
ＪＩＳ  Ｌ  １０９６：８．２７．１  Ａ法（フラジール形法：試験差圧１２５Ｐａ）に準じ通気度の測定を行い、通気性について次の基準で判定した。
【００２３】
１．０ｃｃ／ｃｍ２／ｓ以上    ○
０〜１．０ｃｃ／ｃｍ２／ｓ    ×
（２）洗濯耐久性
ＪＩＳ  Ｌ  ０２１７：１０３法に準じ、１０回の繰り返し洗濯処理を行ない、布帛の表面状態を観察し、次の基準で判定した。
【００２４】
外観検査：
変化無し                        ○
一部樹脂剥がれ・色落ち有り      △
樹脂剥がれ・色落ち大            ×
性能評価：洗濯前後の上記（３）で測定される熱放射率の変化率が
１０％未満    ○
１０％以上２０％未満    △
２０％以上    ×
（３）平均熱放射率
各色につき２箇所ずつD and S AERD熱放射率計(Devices Servicens社製)にて測定し、その平均値を算出した。洗濯前および洗濯後のサンプルを本方法で評価し、洗濯前の平均熱放射率を「放射率」、洗濯後の平均熱放射率を「洗濯後の放射率」とし、｛（放射率-洗濯後の放射率）/放射率｝×１００（絶対値）を「放射率の変化率」として算出した。
【００２５】
（４）偽装性
試料を樹木の前に吊るし、背景との混和をＡ〜Ｃの条件で確認し、次の基準で偽装性を判定した。洗濯前と洗濯後に確認した。
【００２６】
識別困難        ○
偽装効果有り    △
識別容易        ×
Ａ．遠赤外線偽装性
検出波長８〜１４μｍの赤外線画像装置（遠赤外線カメラ）を用いて、１００ｍの距離から観察し、上記基準にて判定した。
【００２７】
Ｂ．近赤外線偽装性
近赤外線カメラを用いて、１００ｍの距離から観察し、上記基準にて判定した。
【００２８】
Ｃ．可視偽装性
目視で１００ｍの距離から観察し、上記基準にて判定した。
【００２９】
（５）限界酸素指数
ＪＩＳ Ｌ １０９１ Ｅ法により測定した。
【００３０】
（６）ストレッチ性
ＪＩＳ Ｌ １０９６ Ｂ法（織物の定荷重法）により測定した。
【００３１】
（７）引張強度
ＪＩＳ  Ｌ  １０９６  Ａ法（ラベルドストリップ法）により測定した。
【００３２】
実施例１
メタアラミド繊維（ノーメックス）１００％の綿番手４０番双糸を経糸とし、メタアラミド繊維（ノーメックス）と４０デニールのポリウレタン弾性糸（ライクラ）からなる綿番手４０番双糸のコアスパンヤーン糸を緯糸としてなるメタアラミド繊維９５重量％、ポリウレタン弾性糸５重量％からなる目付け５６５ｇ／ｍ2の２/１ツイル組織の織物を常法により精練・熱セットした。しかる後、生アルミを粉砕して得たアルミ粒子の表面をアクリル樹脂で被覆し、粒子径１０〜１６μｍの被覆アルミニウム粒子を得た。これをウレタン−ポリエステル樹脂、ポリイソシアネート硬化剤と混合し、乾燥皮膜塗布量が９ｇ／ｍ２となるように凸版印刷（フレキソ印刷）法により熱セット後の生地に３度塗布し、乾燥した。次いで、アルミニウム含有樹脂層上に、淡緑色、濃緑色、茶色および黒色の顔料とビヒクルからなる４色のインキ組成液を用い、各色の膜厚が２〜５μｍになるように凸版印刷（フレキソ印刷）法により塗布、乾燥し、迷彩模様を有する着色剤含有樹脂層を形成して難燃性、ストレッチ性、偽装性を持つ布帛を得た。
【００３３】
このようにして得られた偽装布帛の特性を後述の表１に示した。実施例１の偽装布帛は、森林に混和した可視・近赤外線偽装性および遠赤外線偽装性、および難燃性、ストレッチ性が認められ、通気性・洗濯耐久性とも優れていた。
比較例１
メタアラミド繊維（ノーメックス）１００重量％の綿番手４０番双糸を経糸とし、メタアラミド繊維（ノーメックス）１００重量％からなる綿番手４０番双糸を緯糸としてなるメタアラミド繊維１００％からなる目付け５７０ｇ／ｍ2の２/１ツイル組織の織物を常法により精練・熱セットした。しかる後、実施例1と同様のフレキソ印刷を行い、難燃性、偽装性を持つ布帛を得た。
【００３４】
このようにして得られた偽装布帛の特性を後述の表１に示した。比較例１の偽装布帛は難燃性、偽装性、通気性、洗濯耐久性とも優れていたが、ストレッチ性が著しく低下した。
【００３５】
比較例２
メタアラミド繊維（ノーメックス）１００％の綿番手４０番双糸を経糸とし、メタアラミド繊維（ノーメックス）と４０デニールのポリウレタン弾性糸（ライクラ）からなる綿番手４０番双糸のコアスパンヤーン糸を緯糸としてなるメタアラミド繊維８５重量％、ポリウレタン弾性糸１５重量％からなる目付け５５３ｇ／ｍ2の２/１ツイル組織の織物を常法により精練・熱セットした。しかる後、実施例1と同様のフレキソ印刷を行い、難燃性、偽装性を持つ布帛を得た。
【００３６】
このようにして得られた偽装布帛の特性を後述の表１に示した。比較例２の偽装布帛は難燃性、偽装性、通気性・洗濯耐久性、ストレッチ性とも優れていたが、引張強度およびが著しく低下した。
【００３７】
比較例３
実施例１と同一のメタアラミド繊維９５重量％、ポリウレタン弾性糸５重量％からなる目付け５６５ｇ／ｍ2の２/１ツイル組織の織物を常法により精練・熱セットした。しかる後、表面をアクリル樹脂で被覆したアルミニウム箔を裁断して得たアルミニウム材料を得た。このアルミニウム材料は樹脂で被覆されていない部分が存在した。これをウレタン−ポリエステル樹脂、ポリイソシアネート硬化剤と混合し、乾燥皮膜塗布量が９ｇ／ｍ２となるように凸版印刷（フレキソ印刷）法により３度塗布し、乾燥した。次いで、実施例１と同一の方法で着色剤含有樹脂層の形成を実施した。
このようにして得られた偽装布帛の特性を後述の表１に示した。比較例３の偽装布帛は、森林に混和した可視・近赤外線偽装性および遠赤外線偽装性が認められ、通気性も十分であったが、洗濯耐久性が満足するレベルにはなかった。
【００３８】
実施例２
実施例１と同一のメタアラミド繊維９５重量％、ポリウレタン弾性糸５重量％からなる目付け５６５ｇ／ｍ2の２/１ツイル組織の織物を常法により精練・熱セットした。しかる後、生アルミを粉砕して得たアルミ粒子の表面を、アルコキシシランの加水分解反応によって生成したシリカで被覆した後アクリル保護層施し、粒子径７〜１３μｍの被覆アルミニウム粒子を得た。しかる後、ウレタン−ポリエステル樹脂、ポリイソシアネート硬化剤と混合し、乾燥皮膜塗布量が３ｇ／ｍ２となるように凸版印刷（フレキソ印刷）法により１度塗布し、乾燥した。次いで、実施例１と同一の方法で着色剤含有樹脂層の形成を実施した。
このようにして得られた偽装布帛の特性を後述の表１に示した。実施例２の偽装布帛は、森林に混和した可視・近赤外線偽装性および遠赤外線偽装性が認められ、通気性・洗濯耐久性、難燃性、ストレッチ性とも優れていた。
【００３９】
実施例３
実施例１と同一のメタアラミド繊維９５重量％、ポリウレタン弾性糸５重量％からなる目付け５６５ｇ／ｍ2の２/１ツイル組織の織物を常法により精練・熱セットした。しかる後、生アルミを粉砕して得たアルミ粒子の表面を、アルコキシシランの加水分解反応によって生成したシリカで被覆し、粒子径１０〜１６μｍの被覆アルミニウム粒子を得た。しかる後、ウレタン−ポリエステル樹脂、ポリイソシアネート硬化剤と混合し、乾燥皮膜塗布量が９ｇ／ｍ２となるように凸版印刷（フレキソ印刷）法により３度塗布し、乾燥した。次いで、実施例１と同一の方法で着色剤含有樹脂層の形成を実施した。
このようにして得られた偽装布帛の特性を後述の表１に示した。実施例３の偽装布帛は、森林に混和した可視・近赤外線偽装性および遠赤外線偽装性が認められ、通気性・洗濯耐久性とも優れていた。
比較例４
実施例１と同一のメタアラミド繊維９５重量％、ポリウレタン弾性糸５重量％からなる目付け５６５ｇ／ｍ2の２/１ツイル組織の織物を常法により精練・熱セットした。一方、ポリエステルフィルム上に離型層を介して真空蒸着により、アルミニウムの膜厚が０．０５μｍになるように蒸着加工を施した上に、接着層として５μｍの膜厚を有するポリウレタン系樹脂を塗布した。しかる後、上記フィルム上に形成されたアルミニウム薄膜層を、接着層を介してかかる織物表面に転写した。次いで、実施例１と同一の方法で着色剤含有樹脂層の形成を実施した。
【００４０】
このようにして得られた偽装布帛の特性を後述の表１に示した。比較例４の偽装布帛は、森林に混和した可視・近赤外線偽装性および遠赤外線偽装性が認められ、洗濯耐久性も十分であったが、通気性がなかった。
【００４１】
比較例５
実施例１と同一のメタアラミド繊維９５重量％、ポリウレタン弾性糸５重量％からなる目付け５６５ｇ／ｍ2の２/１ツイル組織の織物を常法により精練・熱セットした。次いで、スパッタリング装置を用い、この織物の表面に、アルミニウムの膜厚が０．０５μｍになるように調整し、アルゴン雰囲気中で蒸着加工を施し、織物表面にアルミニウム薄膜層を形成した。次いで、実施例１と同一の方法で着色剤含有樹脂層の形成を実施した。
【００４２】
このようにして得られた偽装布帛の特性を後述の表１に示した。比較例５の偽装布帛は、森林に混和した可視・近赤外線偽装性および遠赤外線偽装性が洗濯前では認められ、通気性も十分であったが、洗濯耐久性がなかった。
【００４３】
【表１】
2014061646.tif 000002